(57)【要約】【課題】ボイドの発生が効果的に防止されるとともに、回路基板、電子部品との接合性に優れた絶縁部を形成することができ、信頼性の高い半導体装置の製造に用いることのできるエポキシ樹脂組成物を提供すること、また、ボイドの発生が効果的に防止されるとともに、回路基板、電子部品との接合性に優れた絶縁部を有する信頼性の高い半導体装置を提供すること。【解決手段】本発明のエポキシ樹脂組成物は、半導体装置の製造に用いられるものであって、分子内にエポキシ基を２個以上有する液状のエポキシ樹脂と、硬化剤と、無機充填剤と、ビニル重合体で構成されたプレゲル化剤とを含み、前記プレゲル化剤の含有率が２．０重量％以上２０重量％以下であり、１９０℃で加熱した場合に、前記エポキシ樹脂が硬化する前に、ゲル化することを特徴とする。【選択図】なし【特許請求の範囲】
【請求項１】
半導体装置の製造に用いられるエポキシ樹脂組成物であって、
分子内にエポキシ基を２個以上有する液状のエポキシ樹脂と、硬化剤と、無機充填剤と、ビニル重合体で構成されたプレゲル化剤とを含み、
前記プレゲル化剤の含有率が２．０重量％以上２０重量％以下であり、
１９０℃で加熱した場合に、前記エポキシ樹脂が硬化する前に、ゲル化することを特徴とするエポキシ樹脂組成物。
【請求項２】
前記エポキシ樹脂は、ビスフェノールＡ型エポキシ樹脂と、ビスフェノールＦ型エポキシ樹脂と、アミノフェノールエポキシ樹脂とを含むものである請求項１に記載のエポキシ樹脂組成物。
【請求項３】
前記ビスフェノールＡ型エポキシ樹脂の含有率が０．５重量％以上４．０重量％以下であり、
前記ビスフェノールＦ型エポキシ樹脂の含有率が７．０重量％以上４０重量％以下であり、
前記アミノフェノールエポキシ樹脂の含有率が１０重量％以上３０重量％以下である請求項２に記載のエポキシ樹脂組成物。
【請求項４】
前記エポキシ樹脂は、さらに、１，６−ヘキサンジオールエポキシ樹脂を含むものである請求項２または３に記載のエポキシ樹脂組成物。
【請求項５】
前記１，６−ヘキサンジオールエポキシ樹脂の含有率が１．０重量％以上６．０重量％以下である請求項４に記載のエポキシ樹脂組成物。
【請求項６】
エポキシ樹脂組成物は、２５℃での粘度が２０Ｐａ・ｓ以下であり、１９０℃で加熱した場合のゲル化が開始するまでの時間が５秒以内である請求項１ないし５のいずれか１項に記載のエポキシ樹脂組成物。
【請求項７】
前記硬化剤は、固体分散型アミンアダクト系硬化剤である請求項１ないし６のいずれか１項に記載のエポキシ樹脂組成物。
【請求項８】
前記硬化剤の含有率が３重量％以上３０重量％以下である請求項１ないし７のいずれか１項に記載のエポキシ樹脂組成物。
【請求項９】
前記プレゲル化剤は、アセトン可溶分の重量平均分子量が１０万以上２０００万以下のものである請求項１ないし８のいずれか１項に記載のエポキシ樹脂組成物。
【請求項１０】
前記プレゲル化剤のアセトン可溶分は、２．０重量％以上３５重量％以下である請求項１ないし９のいずれか１項に記載のエポキシ樹脂組成物。
【請求項１１】
前記プレゲル化剤は、単量体成分として、メチルメタクリレート：７０重量％以上９９重量％以下、メチルメタクリレート以外のビニル単量体：１重量％以上３０重量％以下を含むものである請求項１ないし１０のいずれか１項に記載のエポキシ樹脂組成物。
【請求項１２】
前記メチルメタクリレート以外のビニル単量体は、カルボキシル基含有ビニル単量体、水酸基含有ビニル単量体、および、グリシジル基含有ビニル単量体よりなる群から選択される１種または２種以上の官能基含有単量体を含むものである請求項１１に記載のエポキシ樹脂組成物。
【請求項１３】
請求項１ないし１２のいずれか１項に記載のエポキシ樹脂組成物を用いて製造されたことを特徴とする半導体装置。
【発明の詳細な説明】
【技術分野】
【０００１】
本発明は、エポキシ樹脂組成物および半導体装置に関する。
【背景技術】
【０００２】
近年、電子機器のさらなる小型化、高機能化を図るため、プリント配線板等の回路基板上にＩＣチップ等の電子部品を高密度で実装することが要求されている。実装密度を高める有力な手段の一つとして、フリップチップ実装が広く知られている。
【０００３】
通常、フリップチップ実装においては、バンプと呼ばれる突起を介して電子部品上の複数の端子と回路基板上の所定の端子とを位置合わせした後、これらの端子間の電気接続が一括して形成され、その後、電気絶縁性を有する樹脂組成物（アンダーフィル材）が電子部品と回路基板との間に注入された加熱硬化される。アンダーフィル材としては、エポキシ樹脂を含む液状の樹脂組成物が汎用されているが、前記の方法では、端子の接続と樹脂組成物の硬化とを個別に行うため、製造効率が低いという問題があった。
【０００４】
そこで、回路基板の表面に液状のエポキシ樹脂を塗布した後に、電子部品をエポキシ樹脂の塗布層上に配置して電子部品の背面から加熱加圧して端子接続と樹脂組成物の硬化を同一工程で行う圧接法が提案されている（例えば、特許文献１参照）。
【０００５】
しかしながら、これまで、圧接法を採用した場合、硬化した樹脂（硬化部）内部に気泡（ボイド）が発生するという問題があった。
【先行技術文献】
【特許文献】
【０００６】
【特許文献１】特開平１０−１２０７６１号公報
【発明の概要】
【発明が解決しようとする課題】
【０００７】
本発明の目的は、ボイドの発生が効果的に防止されるとともに、回路基板、電子部品との接合性に優れた絶縁部を形成することができ、信頼性の高い半導体装置の製造に用いることのできるエポキシ樹脂組成物を提供すること、また、ボイドの発生が効果的に防止されるとともに、回路基板、電子部品との接合性に優れた絶縁部を有する信頼性の高い半導体装置を提供することにある。
【課題を解決するための手段】
【０００８】
このような目的は、下記（１）〜（１３）に記載の本発明により達成される。
（１）  半導体装置の製造に用いられるエポキシ樹脂組成物であって、
分子内にエポキシ基を２個以上有する液状のエポキシ樹脂と、硬化剤と、無機充填剤と、ビニル重合体で構成されたプレゲル化剤とを含み、
前記プレゲル化剤の含有率が２．０重量％以上２０重量％以下であり、
１９０℃で加熱した場合に、前記エポキシ樹脂が硬化する前に、ゲル化することを特徴とするエポキシ樹脂組成物。
【０００９】
これにより、ボイドの発生が効果的に防止されるとともに、回路基板、電子部品との接合性に優れた絶縁部を形成することができ、信頼性の高い半導体装置の製造に用いることのできるエポキシ樹脂組成物を提供することができる。
【００１０】
（２）  前記エポキシ樹脂は、ビスフェノールＡ型エポキシ樹脂と、ビスフェノールＦ型エポキシ樹脂と、アミノフェノールエポキシ樹脂とを含むものである上記（１）に記載のエポキシ樹脂組成物。
【００１１】
これにより、室温での粘度安定性を特に優れたものとすることができるとともに、エポキシ樹脂組成物の塗布時の浸透性を特に優れたものとすることができ、さらに、ゲル化によるボイドの発生をより確実に防止することができる。
【００１２】
（３）  前記ビスフェノールＡ型エポキシ樹脂の含有率が０．５重量％以上４．０重量％以下であり、
前記ビスフェノールＦ型エポキシ樹脂の含有率が７．０重量％以上４０重量％以下であり、
前記アミノフェノールエポキシ樹脂の含有率が１０重量％以上３０重量％以下である上記（２）に記載のエポキシ樹脂組成物。
【００１３】
これにより、エポキシ樹脂とプレゲル化剤との親和性を特に優れたものとすることができ、プレゲル化剤を含むことによる効果がより顕著に発揮される。また、電子部品や回路基板に対するエポキシ樹脂組成物の濡れ性を特に優れたものとすることができ、ボイドの発生をより効果的に防止することができる。
【００１４】
（４）  前記エポキシ樹脂は、さらに、１，６−ヘキサンジオールエポキシ樹脂を含むものである上記（２）または（３）に記載のエポキシ樹脂組成物。
【００１５】
これにより、エポキシ樹脂とプレゲル化剤との親和性をさらに優れたものとすることができ、プレゲル化剤を含むことによる効果がさらに顕著に発揮される。また、電子部品や回路基板に対するエポキシ樹脂組成物の濡れ性をさらに優れたものとすることができ、ボイドの発生をさらに効果的に防止することができる。
【００１６】
（５）  前記１，６−ヘキサンジオールエポキシ樹脂の含有率が１．０重量％以上６．０重量％以下である上記（４）に記載のエポキシ樹脂組成物。
【００１７】
これにより、エポキシ樹脂とプレゲル化剤との親和性をさらに優れたものとすることができ、プレゲル化剤を含むことによる効果がさらに顕著に発揮される。また、電子部品や回路基板に対するエポキシ樹脂組成物の濡れ性をさらに優れたものとすることができ、ボイドの発生をさらに効果的に防止することができる。
【００１８】
（６）  エポキシ樹脂組成物は、２５℃での粘度が２０Ｐａ・ｓ以下であり、１９０℃で加熱した場合のゲル化が開始するまでの時間が５秒以内である上記（１）ないし（５）のいずれか１項に記載のエポキシ樹脂組成物。
【００１９】
これにより、揮発成分によるボイドの発生をより効果的に抑制しつつ、ボイドの巻き込みをより効果的に防止することができる。
【００２０】
（７）  前記硬化剤は、固体分散型アミンアダクト系硬化剤である上記（１）ないし（６）のいずれか１項に記載のエポキシ樹脂組成物。
【００２１】
これにより、エポキシ樹脂組成物の保存時においては、エポキシ樹脂の不本意な反応をより確実に防止しつつ、必要時に、加熱によりエポキシ樹脂の硬化反応を効率よく進行させることができる。また、エポキシ樹脂組成物を加熱した際の、エポキシ樹脂が硬化とエポキシ樹脂組成物のゲル化とのタイミングをより好適なものに調整することができる。また、硬化物の硬度を特に優れたものとすることができる。また、１液型（非混合型）のエポキシ樹脂組成物としての保存安定性を特に優れたものとすることができ、各成分を混合した状態での長期保存を特に優れたものとすることができる。
【００２２】
（８）  前記硬化剤の含有率が３重量％以上３０重量％以下である上記（１）ないし（７）のいずれか１項に記載のエポキシ樹脂組成物。
【００２３】
これにより、硬化時におけるボイドの発生をより効果的に防止しつつ、形成される硬化部の回路基板や電子部品との接合性（接合強度）を特に優れたものとすることができる。
【００２４】
（９）  前記プレゲル化剤は、アセトン可溶分の重量平均分子量が１０万以上２０００万以下のものである上記（１）ないし（８）のいずれか１項に記載のエポキシ樹脂組成物。
【００２５】
これにより、比較的少ない含有量でも高いゲル化性を発現することができ、ゲル化後のエポキシ樹脂組成物の形状の安定性を特に優れたものとすることができるとともに、エポキシ樹脂への溶解性を優れたものとし、短時間で十分なゲル状態にすることができる。
【００２６】
（１０）  前記プレゲル化剤のアセトン可溶分は、２．０重量％以上３５重量％以下である上記（１）ないし（９）のいずれか１項に記載のエポキシ樹脂組成物。
【００２７】
これにより、加熱時におけるゲル化特性を十分に優れたものとしつつ、エポキシ樹脂組成物を硬化させてなる硬化物のガラス転移温度の低下をより効果的に抑制することができ、最終的に得られる半導体装置の信頼性を特に優れたものとすることができる。
【００２８】
（１１）  前記プレゲル化剤は、単量体成分として、メチルメタクリレート：７０重量％以上９９重量％以下、メチルメタクリレート以外のビニル単量体：１重量％以上３０重量％以下を含むものである上記（１）ないし（１０）のいずれか１項に記載のエポキシ樹脂組成物。
【００２９】
これにより、エポキシ樹脂とプレゲル化剤との親和性を特に優れたものとすることができ、プレゲル化剤を含むことによる効果がより顕著に発揮される。また、電子部品や回路基板に対するエポキシ樹脂組成物の濡れ性を特に優れたものとすることができ、ボイドの発生をより効果的に防止することができる。
【００３０】
（１２）  前記メチルメタクリレート以外のビニル単量体は、カルボキシル基含有ビニル単量体、水酸基含有ビニル単量体、および、グリシジル基含有ビニル単量体よりなる群から選択される１種または２種以上の官能基含有単量体を含むものである上記（１１）に記載のエポキシ樹脂組成物。
【００３１】
これにより、エポキシ樹脂とプレゲル化剤との親和性をさらに優れたものとすることができ、プレゲル化剤を含むことによる効果がさらに顕著に発揮される。また、電子部品や回路基板に対するエポキシ樹脂組成物の濡れ性をさらに優れたものとすることができ、ボイドの発生をさらに効果的に防止することができる。
【００３２】
（１３）  上記（１）ないし（１２）のいずれか１項に記載のエポキシ樹脂組成物を用いて製造されたことを特徴とする半導体装置。
【００３３】
これにより、ボイドの発生が効果的に防止されるとともに、回路基板、電子部品との接合性に優れた絶縁部を有する信頼性の高い半導体装置を提供することができる。
【発明の効果】
【００３４】
本発明によれば、ボイドの発生が効果的に防止されるとともに、回路基板、電子部品との接合性に優れた絶縁部を形成することができ、信頼性の高い半導体装置の製造に用いることのできるエポキシ樹脂組成物を提供すること、また、ボイドの発生が効果的に防止されるとともに、回路基板、電子部品との接合性に優れた絶縁部を有する信頼性の高い半導体装置を提供することができる。
【図面の簡単な説明】
【００３５】
【図１】本発明の半導体装置の製造方法の好適な実施形態を模式的に示す断面図である。
【図２】本発明のエポキシ樹脂組成物を一定の昇温速度で加熱した場合の、エポキシ樹脂組成物の粘度の経時的変化、および、反応熱量の一例を示した図である。
【発明を実施するための形態】
【００３６】
以下、本発明の好適な実施形態について、図面を参照しつつ詳細に説明する。
《半導体装置の製造方法》
まず、本発明の半導体装置の製造方法の一例について説明する。
【００３７】
図１は、本発明の半導体装置の製造方法の好適な実施形態を模式的に示す断面図である。
【００３８】
図１に示すように、本実施形態の製造方法は、基板５および複数の端子６を備える回路基板（配線基板）４を用意する回路基板用意工程（１ａ）と、回路基板４の端子６が設けられた面側にエポキシ樹脂組成物８’を付与するエポキシ樹脂組成物付与工程（１ｂ）と、基板２および複数の端子（バンプ）３を備えた半導体チップ（電子部品）１の端子（バンプ）３が設けられた面が、回路基板４のエポキシ樹脂組成物８’が付与された面と対向する状態で、ボンディングツール９により、半導体チップ１を押圧および加熱することにより、半導体チップ１の端子（バンプ）３と、回路基板４の端子６とを接合するとともに、エポキシ樹脂組成物８’を硬化させ、硬化部（絶縁部）８とする圧接工程（１ｃ）とを有している。これにより、半導体装置１００が得られる（１ｄ）。
【００３９】
＜回路基板＞
回路基板４は、基板５および複数の端子６を備えるものである。
【００４０】
基板５は、例えば、各種ガラス、各種セラミックス、Ｓｉ等の半導体材料、各種樹脂材料、またはこれらを任意に組み合わせたもの等で構成されている。
【００４１】
基板５の厚さ（平均）は、特に限定されないが、２０μｍ以上３ｍｍ以下であるのが好ましい。
【００４２】
また、基板５は、単層で構成されたもののみならず、複数の層の積層体で構成されたものでもよい。
【００４３】
この基板５の一方の面５１側には、導電性材料（例えば、Ａｕ、Ｓｎ、Ｃｕ、ＩＴＯまたはこれらを含む合金等）で構成された配線パターン６０が設けられている。そして、この配線パターン（リード）６０の端部が各端子６を構成している。
【００４４】
なお、配線パターン６０は、基板５が複数の層の積層体で構成される場合には、基板５の内部に形成されていてもよい。
【００４５】
＜エポキシ樹脂組成物付与工程＞
エポキシ樹脂組成物付与工程では、回路基板４の端子６が設けられた面側にエポキシ樹脂組成物８’を付与する。
【００４６】
エポキシ樹脂組成物８’は、回路基板４上に１液の状態で付与されるものであり、回路基板４上で２種以上の液体が混合されるものではないため、混合に伴う空気の巻き込みが生ぜず、ボイドの発生防止の観点から有利である。
【００４７】
エポキシ樹脂組成物８’の付与方法としては、例えば、ディスペンス塗布、印刷塗布、転写塗布等が挙げられる。
【００４８】
エポキシ樹脂組成物８’の付与量は、複数の端子（バンプ）３を備えた半導体チップ（電子部品）に対し、適切なフィレットを形成するように調整するのが好ましい。
本発明のエポキシ樹脂組成物８’については、後に詳述する。
【００４９】
＜圧接工程＞
まず、本工程で用いる半導体チップ１について説明する。
【００５０】
（半導体チップ）
半導体チップ１は、基板２と、基板２の一方の面（下面）側に設けられた複数の端子（バンプ）３を有している。
【００５１】
基板２は、例えば、Ｓｉ等の半導体材料で構成されている。基板２の厚さは、特に限定されないが、３０μｍ以上１０００μｍ以下であるのが好ましい。また、基板２は、単層で構成されたもののみならず、複数の層の積層体で構成されたものでもよい。
【００５２】
この基板２の一方の面２１側には、集積回路（図示せず）が形成され、この集積回路は、パッシベーション膜（絶縁膜）２１２で覆われている。そして、このパッシベーション膜２１２から、集積回路の配線パターン２１１の一部が露出しており、かかる配線パターン２１１の露出部（パッド）に接触するように端子３が配設されている。
【００５３】
配線パターン２１１は、導電性材料（例えば、Ａｌ、Ｃｕ、Ｗ、Ｍｏ、Ｓｉ、Ｎｉ、Ａｕまたはこれらを含む合金等）で構成されている。配線パターン２１１は、これらの材料の単層膜であってもよく、２層以上が積層された多層膜であってもよい。
【００５４】
また、パッシベーション膜２１２は、例えば、酸化ケイ素（ＳｉＯ２）、窒化ケイ素（Ｓｉ−Ｎ）、ポリイミド、その他の酸化物、窒化物、酸化窒化物等で構成されている。このパッシベーション膜２１２は、これらの材料の単層膜であってもよく、２層以上が積層された多層膜であってもよい。
【００５５】
なお、集積回路は、基板２の他方の面２２側に形成されていてもよく、面２１側および面２２側の双方に形成されていてもよい。また、基板２が複数の層の積層体で構成される場合には、集積回路は、基板２の内部に形成されていてもよい。
【００５６】
端子３の構成材料は、導電性を有するものであればよく、特に限定されないが、例えば、Ｎｉ、Ａｕ、Ａｇ、Ｃｕ、Ａｌ、Ｓｎ、Ｐ、Ｂ、Ｂｉ、Ｉｎ、Ｚｎまたはこれらを含む合金等が挙げられる。
【００５７】
端子３は、それぞれ、ほぼ等しい厚さ（高さ）に設定されており、その厚さは、特に限定されないが、１５μｍ以上２５μｍ以下であるのが好ましい。
【００５８】
また、端子３は、その厚さ方向に沿って、横断面積がほぼ一定となるように形成されている。これにより、電子機器の高性能化、小型化に伴って要求される、狭ピッチ化（端子の配線密度の高密度化）に対応することができる。
【００５９】
なお、端子３は、単層で構成されたものであってもよいし、複数層からなる積層体であってもよい。
【００６０】
（加圧・加熱条件）
ボンディングツール９による半導体チップ１の加圧圧力は、０．５Ｐａ以上５Ｐａ以下であるのが好ましい。これにより、回路基板４と半導体チップ１との接続信頼性を特に優れたものとすることができる。
【００６１】
また、ボンディングツール９による加熱温度は、１６０℃以上２２０℃以下であるのが好ましく、１８０℃以上２００℃以下であるのがより好ましい。これにより、回路基板４と半導体チップ１との接続信頼性を特に優れたものとすることができるとともに、ボンディングツール９による加熱時間を短くすることができ、半導体装置１００の生産性を特に優れたものとすることができる。また、本発明では、エポキシ樹脂組成物について、１９０℃におけるエポキシ樹脂組成物のゲル化のタイミングとエポキシ樹脂の硬化のタイミングとの関係を規定しているが、加熱温度が前記範囲内の値であれば、１９０℃におけるエポキシ樹脂組成物のゲル化のタイミングとエポキシ樹脂の硬化のタイミングとの関係と同様の関係を満足することができるため、本発明の効果を確実に得ることができる。
【００６２】
また、ボンディングツール９による加熱時間は、２秒以上２０秒以下であるのが好ましく、３秒以上１０秒以下であるのがより好ましい。これにより、回路基板４と半導体チップ１との接続信頼性を特に優れたものとすることができるとともに、半導体装置１００の生産性を特に優れたものとすることができる。
【００６３】
後に詳述するように、本発明のエポキシ樹脂組成物８’は、所定の条件を満足するプレゲル化剤を所定の含有率で含むものであり、これにより、ボイドの発生を確実に防止しつつ、硬化部８の回路基板４、半導体チップ１に対する接合強度を優れたものとすることができる
【００６４】
《半導体装置》
本発明の半導体装置は、後に詳述する本発明のエポキシ樹脂組成物を用いて半導体素子を封止したものである。
【００６５】
これにより、ボイドの発生が効果的に防止されるとともに、回路基板、電子部品との接合性に優れた絶縁部を有する信頼性の高い半導体装置を提供することができる。なお、本明細書において、接合性とは、接合強度、接合の信頼性等の接合に関する性質のことを指すものとする。
本発明の半導体装置は、例えば、前述したような方法を用いて製造することができる。
【００６６】
《エポキシ樹脂組成物》
次に、本発明のエポキシ樹脂組成物の好適な実施形態について詳細に説明する。
【００６７】
図２は、本発明のエポキシ樹脂組成物を一定の昇温速度で加熱した場合の、エポキシ樹脂組成物の粘度の経時的変化、および、反応熱量の一例を示した図である。
【００６８】
近年、電子機器のさらなる小型化、高機能化を図るため、プリント配線板等の回路基板上にＩＣチップ等の電子部品を高密度で実装することが要求されている。実装密度を高める有力な手段の一つとして、フリップチップ実装が広く知られている。
【００６９】
通常、フリップチップ実装においては、バンプと呼ばれる突起を介して電子部品上の複数の端子と回路基板上の所定の端子とを位置合わせした後、これらの端子間の電気接続が一括して形成され、その後、電気絶縁性を有する樹脂組成物（アンダーフィル材）が電子部品と回路基板との間に注入された加熱硬化される。アンダーフィル材としては、エポキシ樹脂を含む液状の樹脂組成物が汎用されているが、前記の方法では、端子の接続と樹脂組成物の硬化とを個別に行うため、製造効率が低いという問題があった。
【００７０】
そこで、回路基板の表面に液状のエポキシ樹脂を塗布した後に、電子部品をエポキシ樹脂の塗布層上に配置して電子部品の背面から加熱加圧して端子接続と樹脂組成物の硬化を同一工程で行う圧接法が提案されている。
【００７１】
しかしながら、これまで、圧接法を採用した場合、硬化した樹脂（硬化部）内部に気泡（ボイド）が発生するという問題があった。
【００７２】
そこで、本発明者は、前記のような問題を解決する目的で鋭意研究を行い、本発明にいたった。すなわち、本発明のエポキシ樹脂組成物は、分子内にエポキシ基を２個以上有するエポキシ樹脂と、硬化剤と、充填剤と、ビニル重合体で構成されたプレゲル化剤とを含み、前記プレゲル化剤の含有率が２．０重量％以上２０重量％以下であり、１９０℃で加熱した場合に、前記エポキシ樹脂が硬化する前に、ゲル化することを特徴とする。これにより、エポキシ樹脂が硬化する際に低沸点成分の気化が生じても、形成される硬化部内に侵入することが効果的に防止されることによりボイドの発生が効果的に防止され、また、回路基板、電子部品との接合性に優れた絶縁部を形成することができ、信頼性の高い半導体装置の製造に用いることのできるエポキシ樹脂組成物を提供することができる。
【００７３】
これに対し、前記のような条件を満足しない場合には、前記のような優れた効果は得られない。
【００７４】
例えば、エポキシ樹脂組成物が所定のプレゲル化剤を含まないものである場合や、所定のプレゲル化剤を含むものであっても、プレゲル化剤の含有率が所定値未満である場合、エポキシ樹脂の効果のための加熱により、気泡が発生し、形成される硬化部内にボイドが発生することを確実に防止することができない。
【００７５】
また、プレゲル化剤の含有率が所定値を超える場合には、半導体装置を製造する場合に、形成される硬化部（絶縁部）の回路基板や電子部品に対する接合性（接合強度）を十分に優れたものとすることができない。プレゲル化剤の含有率が所定値を超える場合には、エポキシ樹脂の硬化速度が速くなりすぎ、その結果、バンプの接合にバラツキが生じ、端子接続の電気接続に不具合が生じる。
【００７６】
また、エポキシ樹脂組成物がプレゲル化剤を含む場合であっても、当該プレゲル化剤が、エポキシ樹脂組成物のゲル化のタイミングとエポキシ樹脂の硬化のタイミングとについて、所定の関係を満足しないものである場合には、加熱により、気泡が発生し、形成される硬化部内にボイドが発生することを確実に防止することができない。
【００７７】
＜エポキシ樹脂＞
本発明のエポキシ樹脂組成物は、分子内にエポキシ基を２個以上有する液状のエポキシ樹脂を含むものである。このようなエポキシ樹脂は、各種硬化性樹脂の中でも、硬化反応の反応性や、硬化後における硬度を高いものとする上で有利である。また、このようなエポキシ樹脂は、各種硬化性樹脂の中でも、硬化物の耐熱性、寸法精度等の観点からも有利な材料である。また、溶剤等を含まなくても、エポキシ樹脂組成物全体として、適度な流動性を有するものとすることができる。また、このようなエポキシ樹脂は、プレゲル化剤と適切な相溶性を持つことで、室温での粘度安定性と、ゲル化時の増粘性が得られる。
【００７８】
エポキシ樹脂としては、それ自体が室温（２５℃）で液状のものであれば、分子構造、分子量等は特に限定されず、公知の液状エポキシ樹脂を全て用いることができる。該液状エポキシ樹脂としては、例えば、ビスフェノールＡ型エポキシ樹脂、ビスフェノールＦ型エポキシ樹脂等のビスフェノール型エポキシ樹脂；脂環式エポキシ樹脂；フェノールノボラック型エポキシ樹脂、クレゾールノボラック型エポキシ樹脂等のノボラック型エポキシ樹脂；トリフェノールメタン型エポキシ樹脂、トリフェノールプロパン型エポキシ樹脂等のトリフェノールアルカン型エポキシ樹脂；フェノールアラルキル型エポキシ樹脂、ビフェニルアラルキル型エポキシ樹脂、ナフタレン型エポキシ樹脂、ビフェニル型エポキシ樹脂、シクロペンタジエン型エポキシ樹脂等が挙げられる。
【００７９】
中でも、ビスフェノールＡ型エポキシ樹脂と、ビスフェノールＦ型エポキシ樹脂と、アミノフェノールエポキシ樹脂とを含むものであるのが好ましい。これにより、室温での粘度安定性を特に優れたものとすることができるとともに、エポキシ樹脂組成物の塗布時の浸透性を特に優れたものとすることができ、さらに、ゲル化によるボイドの発生をより確実に防止することができる。
【００８０】
エポキシ樹脂組成物が、ビスフェノールＡ型エポキシ樹脂と、ビスフェノールＦ型エポキシ樹脂と、アミノフェノールエポキシ樹脂とを含むものである場合、ビスフェノールＡ型エポキシ樹脂の含有率が０．５重量％以上４．０重量％以下であり、ビスフェノールＦ型エポキシ樹脂の含有率が７．０重量％以上４０重量％以下であり、かつ、アミノフェノールエポキシ樹脂の含有率が１０重量％以上３０重量％以下であるのが好ましい。これにより、エポキシ樹脂と後に詳述するプレゲル化剤との親和性を特に優れたものとすることができ、プレゲル化剤を含むことによる効果がより顕著に発揮される。また、半導体チップ（電子部品）や回路基板が前述したような材料で構成されたものである場合に、これらに対するエポキシ樹脂組成物の濡れ性を特に優れたものとすることができ、ボイドの発生をより効果的に防止することができる。
【００８１】
エポキシ樹脂組成物中におけるビスフェノールＡ型エポキシ樹脂の含有率は、０．５重量％以上４．０重量％以下であるのが好ましいが、０．７重量％以上３．５重量％以下であるのがより好ましく、１．０重量％以上３．０重量％以下であるのがさらに好ましい。これにより、前述したような効果がより顕著に発揮される。
【００８２】
また、エポキシ樹脂組成物中におけるビスフェノールＦ型エポキシ樹脂の含有率は、７．０重量％以上４０重量％以下であるのが好ましいが、８．０重量％以上３５重量％以下であるのがより好ましく、１０重量％以上３３重量％以下であるのがさらに好ましい。これにより、前述したような効果がより顕著に発揮される。
【００８３】
また、エポキシ樹脂組成物中におけるアミノフェノールエポキシ樹脂の含有率は、１０重量％以上３０重量％以下であるのが好ましいが、１３重量％以上２５重量％以下であるのがより好ましく、１５重量％以上２２重量％以下であるのがさらに好ましい。これにより、前述したような効果がより顕著に発揮される。
【００８４】
また、エポキシ樹脂組成物は、ビスフェノールＡ型エポキシ樹脂、ビスフェノールＦ型エポキシ樹脂、および、アミノフェノールエポキシ樹脂に加え、さらに、１，６−ヘキサンジオールエポキシ樹脂を含むものであるのが好ましい。これにより、エポキシ樹脂と後に詳述するプレゲル化剤との親和性をさらに優れたものとすることができ、プレゲル化剤を含むことによる効果がさらに顕著に発揮される。また、半導体チップ（電子部品）や回路基板が前述したような材料で構成されたものである場合に、これらに対するエポキシ樹脂組成物の濡れ性をさらに優れたものとすることができ、ボイドの発生をさらに効果的に防止することができる。
【００８５】
エポキシ樹脂組成物が、１，６−ヘキサンジオールエポキシ樹脂を含むものである場合、エポキシ樹脂組成物中における１，６−ヘキサンジオールエポキシ樹脂の含有率は、１．０重量％以上６．０重量％以下であるのが好ましく、１．５重量％以上４．５重量％以下であるのがより好ましく、２．０重量％以上３．５重量％以下であるのがさらに好ましい。１，６−ヘキサンジオールエポキシ樹脂の含有率が前記範囲内の値であると、エポキシ樹脂と後に詳述するプレゲル化剤との親和性をさらに優れたものとすることができ、プレゲル化剤を含むことによる効果がさらに顕著に発揮される。また、半導体チップ（電子部品）や回路基板が前述したような材料で構成されたものである場合に、これらに対するエポキシ樹脂組成物の濡れ性をさらに優れたものとすることができ、ボイドの発生をさらに効果的に防止することができる。
【００８６】
エポキシ樹脂組成物中におけるエポキシ樹脂の含有率は、２０重量％以上６０重量％以下であるのが好ましく、２４重量％以上５５重量％以下であるのがより好ましく、２９重量％以上５０重量％以下であるのがさらに好ましい。これにより、エポキシ樹脂が有する機能をより確実に発揮させつつ、エポキシ樹脂を構成する他の成分（例えば、プレゲル化剤、硬化剤、充填剤等）の機能もより確実に発揮させることができ、硬化時におけるボイドの発生をより効果的に防止しつつ、形成される硬化部の回路基板や電子部品との接合性（接合強度）を特に優れたものとすることができる。また、エポキシ樹脂組成物の流動性を好適なものとすることができ、エポキシ樹脂組成物の取扱いのし易さが向上する。
【００８７】
＜硬化剤＞
本発明のエポキシ樹脂組成物は、硬化剤を含むものである。硬化剤は、本発明のエポキシ樹脂組成物において、エポキシ樹脂の硬化反応を促進する機能を有するものである。エポキシ樹脂組成物が硬化剤を含まないものであると、加熱によるエポキシ樹脂の硬化反応を速やかに進行させることができない。
【００８８】
硬化剤としては、酸無水物、アミン系硬化剤、フェノール系硬化剤、イミダゾール系硬化剤等の各種硬化剤を用いることができるが、本発明では、固体分散型アミンアダクト系硬化剤を用いるのが好ましい。
【００８９】
本発明において、固体分散型アミンアダクト系硬化剤とは、室温（２５℃）ではエポキシ樹脂に不溶性の固体で、加熱することにより可溶化し硬化剤として機能する、アミン化合物とエポキシ化合物の反応生成物のことをいう。このような固体分散型アミンアダクト系硬化剤は、本発明のエポキシ樹脂組成物において、保存時においては、エポキシ樹脂の不本意な反応をより確実に防止しつつ、必要時に、加熱によりエポキシ樹脂の硬化反応を効率よく進行させることができる。また、エポキシ樹脂組成物を加熱した際の、エポキシ樹脂が硬化とエポキシ樹脂組成物のゲル化とのタイミングをより好適なものに調整することができる。また、硬化物の硬度を特に優れたものとすることができる。また、１液型（非混合型）のエポキシ樹脂組成物としての保存安定性を特に優れたものとすることができ、各成分を混合した状態での長期保存を特に優れたものとすることができる。
【００９０】
固体分散型アミンアダクト系硬化剤の製造原料として用いられるエポキシ化合物としては、例えば、ビスフェノールＡ、ビスフェノールＦ、ビスフェノールＡＤ、カテコール、レゾルシノール等の多価フェノールまたはグリセリンやポリエチレングリコール等の多価アルコールとエピクロルヒドリンとを反応させること等により得られるポリグリシジルエーテル；ｐーヒドロキシ安息香酸、βーヒドロキシナフトエ酸等のヒドロキシカルボン酸とエピクロルヒドリンとを反応させること等により得られるグリシジルエーテルエステル；フタル酸、テレフタル酸等のポリカルボン酸とエピクロルヒドリンとを反応させること等により得られるポリグリシジルエステル；４，４′−ジアミノジフェニルメタンやｍ−アミノフェノール等とエピクロルヒドリンとを反応させること等により得られるグリシジルアミン化合物、さらには、エポキシ化フェノールノボラック樹脂、エポキシ化クレゾールノボラック樹脂、エポキシ化ポリオレフィン等の多官能性エポキシ化合物や、ブチルグリシジルエーテル、フェニルグリシジルエーテル、グリシジルメタクリレート等の単官能性エポキシ化合物等が挙げられる。
【００９１】
固体分散型アミンアダクト系硬化剤の製造原料として用いられるアミン化合物は、エポキシ基と付加反応しうるアミノ基（−ＮＨ２）、または、アミノ基が有する活性水素の１個または２個がアルキル基等で置換された官能基を有する化合物（すなわち、１級アミン、２級アミン、３級アミン）であればよい。このようなアミン化合物としては、例えば、ジエチレントリアミン、トリエチレンテトラミン、ｎ−プロピルアミン、２−ヒドロキシエチルアミノプロピルアミン、シクロヘキシルアミン、４，４′−ジアミノ−ジシクロヘキシルメタン等の脂肪族アミン類；４，４′−ジアミノジフェニルメタン、２−メチルアニリン等の芳香族アミン化合物、２−エチル−４−メチルイミダゾール、２−メチルイミダゾール、２−エチル−４−メチルイミダゾリン、２，４−ジメチルイミダゾリン、ピペリジン、ピペラジン等の窒素含有複素環化合物等が挙げられる。また、固体分散型アミンアダクト系硬化剤の製造原料としてのアミン化合物には、尿素系化合物（ＮＣ（＝Ｏ）Ｎの部分構造を有する化合物）が含まれるものとする。
【００９２】
また、アミン化合物の中でも３級アミンは、特に優れた硬化促進性を有する固体分散型アミンアダクト系硬化剤を与える原料である。このような化合物の例としては、例えば、ジメチルアミノプロピルアミン、ジエチルアミノプロピルアミン、ジ−ｎ−プロピルアミノプロピルアミン、ジブチルアミノプロピルアミン、ジメチルアミノエチルアミン、ジエチルアミノエチルアミン、Ｎ−メチルピペラジン等のようなアミン化合物や、２−メチルイミダゾール、２−エチルイミダゾール、２−エチル−４−メチルイミダゾール、２−フェニルイミダゾール等のイミダゾール化合物等のような、分子内に３級アミン構造とともに１級アミン構造（アミノ基）または２級アミン構造を有する（３級アミンや、２−ジメチルアミノエタノール、１−メチル−２−ジメチルアミノエタノール、１−フェノキシメチル−２−ジメチルアミノエタノール、２−ジエチルアミノエタノール、１−ブトキシメチル−２−ジメチルアミノエタノール、１−（２−ヒドロキシ−３−フェノキシプロピル）−２−メチルイミダゾール、１−（２−ヒドロキシ−３−フェノキシプロピル）−２−エチル−４−メチルイミダゾール、１−（２−ヒドロキシ−３−ブトキシプロピル）−２−メチルイミダゾール、１−（２−ヒドロキシ−３−ブトキシプロピル）−２−エチル−４−メチルイミダゾール、１−（２−ヒドロキシ−３−フェノキシプロピル）−２−フェニルイミダゾリン、１−（２−ヒドロキシ−３−ブトキシプロピル）−２−メチルイミダゾリン、２−（ジメチルアミノメチル）フェノール、２，４，６−トリス（ジメチルアミノメチル）フェノール、Ｎ−β−ヒドロキシエチルホルモリン、２−ジメチルアミノエタンチオール、２−メルカプトピリジン、２−メルカプトベンゾイミダゾール、２−メルカプトベンゾチアゾール、４−メルカプトピリジン、Ｎ，Ｎ−ジメチルアミノ安息香酸、Ｎ，Ｎ−ジメチルグリシン、ニコチン酸、イソニコチン酸、ピコリン酸、Ｎ，Ｎ−ジメチルグリシンヒドラジド、Ｎ，Ｎ−ジメチルプロピオン酸ヒドラジド、ニコチン酸ヒドラジド、イソニコチン酸ヒドラジド等のような、分子内に３級アミンを有するアルコール類、フェノール類、チオール類、カルボン酸類、ヒドラジド類等が挙げられる。
【００９３】
また、固体分散型アミンアダクト系硬化剤としては、例えば、上述したようなアミン化合物とエポキシ化合物との反応生成物の表面を、イソシアネート化合物や酸性化合物で処理したもの等を用いてもよい。
【００９４】
固体分散型アミンアダクト系硬化剤のうち、市販されているものとしては、例えば、「フジキュアーＦＸＲ１０８１」（（株）ティーアンドケイ東華商品名）、「アミキュア  ＰＮ−２３」（味の素（株）商品名）、「アミキュア  ＰＮ−Ｈ」（味の素（株）商品名）、「アミキュア  ＭＹ−２４」（味の素（株）商品名）、「ハードナー  Ｘ−３６６１Ｓ」（エー・シー・アール（株）商品名）、「ハードナー  Ｘ−３６７０Ｓ」（エー・シー・アール（株）商品名）、「ノバキュア  ＨＸ−３７４２」（旭化成（株）商品名）、「ノバキュア  ＨＸA−３９２２ＨＰ」（旭化成（株）商品名）等が挙げられる。
【００９５】
エポキシ樹脂組成物中における硬化剤の含有率は、３重量％以上３０重量％以下であるのが好ましく、８重量％以上２５重量％以下であるのがより好ましく、１０重量％以上２０重量％以下であるのがさらに好ましい。これにより、上述したような硬化剤（特に、固体分散型アミンアダクト系硬化剤）が有する機能をより確実に発揮させつつ、エポキシ樹脂組成物を構成する他の成分（例えば、エポキシ樹脂、プレゲル化剤等）の機能をより確実に発揮させることができ、硬化時におけるボイドの発生をより効果的に防止しつつ、形成される硬化部の回路基板や電子部品との接合性（接合強度）を特に優れたものとすることができる。なお、硬化剤として２種以上の成分を組み合わせて用いる場合には、硬化剤の含有率としては、これらの成分の含有率の和を採用するものとする。
【００９６】
また、エポキシ樹脂：１００重量部に対する硬化剤の含有率は、１０重量部以上１００重量部以下であるのが好ましく、１５重量部以上７０重量部以下であるのがより好ましく、２０重量部以上６０重量部以下であるのがさらに好ましい。これにより、上述したような硬化剤（特に、固体分散型アミンアダクト系硬化剤）が有する機能をより確実に発揮させつつ、エポキシ樹脂組成物を構成する他の成分（例えば、エポキシ樹脂、プレゲル化剤等）の機能をより確実に発揮させることができ、硬化時におけるボイドの発生をより効果的に防止しつつ、形成される硬化部の回路基板や電子部品との接合性（接合強度）を特に優れたものとすることができる。
【００９７】
＜充填剤＞
本発明のエポキシ樹脂組成物は、無機充填剤を含むものである。無機充填剤を含むことにより、本発明のエポキシ樹脂組成物を用いて形成される硬化部の熱膨張率をより効果的に低減することができる。その結果、製造される半導体装置において、電子部品と回路基板との接続信頼性を高いものとすることができる。
【００９８】
無機充填剤としては、例えば、シリカ、アルミナ、窒化アルミニウム、ボロンナイトライド、窒化ケイ素、炭化ケイ素、炭酸カルシウム等の無機フィラーを挙げることができる。特に無機充填剤としてシリカを用いると、他の充填剤と比べて熱膨張係数が小さく、形成される硬化部の熱膨張率をより効果的に低減することができる。その結果、製造される半導体装置において、電子部品と回路基板との接続信頼性を特に高いものとすることができる。
【００９９】
また、無機充填剤の形状は、特に限定されないが、球状のものであるのが好ましい。これにより、無機充填剤の含有率を比較的高いものとした場合であっても、エポキシ樹脂組成物の粘度増加を効果的に抑制することができる。
【０１００】
無機充填剤として球状のシリカを用いる場合には、その最大粒径は、０．１μｍ以上１０μｍ以下であるのが好ましい。これにより、形成される硬化部の熱膨張率をさらに効果的に低減することができる。その結果、製造される半導体装置において、電子部品と回路基板との接続信頼性をさらに高いものとすることができる。
【０１０１】
エポキシ樹脂組成物中における無機充填剤の含有率は、１５重量％以上７０重量％以下であるのが好ましく、２０重量％以上６６重量％以下であるのがより好ましく、２５重量％以上５５重量％以下であるのがさらに好ましい。これにより、上述したような無機充填剤が有する機能をより確実に発揮させつつ、エポキシ樹脂組成物を構成する他の成分（例えば、エポキシ樹脂、硬化剤、プレゲル化剤等）の機能をより確実に発揮させることができ、硬化時におけるボイドの発生をより効果的に防止しつつ、形成される硬化部の回路基板や電子部品との接合性（接合強度）を特に優れたものとすることができる。
【０１０２】
＜プレゲル化剤＞
本発明のエポキシ樹脂組成物は、所定の含有率で、ビニル重合体で構成されたプレゲル化剤を含むものである。プレゲル化剤は、加熱によりエポキシ樹脂組成物をゲル化させる成分である。
【０１０３】
特に、本発明において、プレゲル化剤は、エポキシ樹脂組成物を１９０℃で加熱した場合に、前述したエポキシ樹脂が硬化する前に、エポキシ樹脂組成物をゲル化させるものである。
【０１０４】
このようなプレゲル化剤を所定の含有率で含むことにより、回路基板へのエポキシ樹脂組成物の付与を円滑に行うことができるとともに、圧接工程においては、ボイドの発生を防止しつつ、形成される硬化部の回路基板や電子部品に対する接合強度を優れたものとすることができ、製造される半導体装置の信頼性を高いものとすることができる。
【０１０５】
これは以下のような理由によるものであると考えられる。
すなわち、まず、回路基板への供給時においては、エポキシ樹脂組成物のゲル化が進行していないため、エポキシ樹脂組成物は十分な流動性を有し、エポキシ樹脂組成物付与工程を円滑に行うことができ、電子部品の周辺等の狭い空間にもエポキシ樹脂組成物を確実に侵入させることができる。
【０１０６】
その一方で、圧接工程においては、熱伝導により、回路基板上に付与されたエポキシ樹脂組成物の温度が上昇していくが、前記のような関係を満足することにより、エポキシ樹脂組成物の温度が硬化開始温度に到達する前にエポキシ樹脂組成物がゲル化する。このため、エポキシ樹脂の硬化が進行する際には、すでにエポキシ樹脂組成物の形状の安定性が高まった状態（高粘度の状態）となっている。
【０１０７】
ところで、回路基板や電子部品、エポキシ樹脂組成物は、通常、雰囲気中に含まれる水分を吸収すること等により、沸点の比較的低い物質を含むものとなっており、このような低沸点の物質（主に水）が、加熱時に気化することがボイドの発生に寄与していると考えられる。そして、エポキシ樹脂の硬化は、通常、前記のような低沸点の物質の沸点よりも高い温度で進行する。
【０１０８】
このため、エポキシ樹脂組成物の粘度が低い状態で、エポキシ樹脂の硬化が進行すると、回路基板等から発生したガスが低粘度状態のエポキシ樹脂組成物に取り込まれ、結果として、ボイドが発生してしまうが、本発明では、エポキシ樹脂の硬化が進行する際には、すでにエポキシ樹脂組成物の形状の安定性が高まった状態（高粘度の状態）となっているため、回路基板等から発生したガスがエポキシ樹脂組成物（硬化部）に取り込まれることが効果的に防止されており、結果として、ボイドの発生が効果的に防止される。
【０１０９】
また、エポキシ樹脂組成物は、回路基板への供給時、電子部品との接触時において、十分な流動性を有しており、回路基板、電子部品の表面に十分に濡れた状態となるため、エポキシ樹脂組成物のゲル化が進行し、かつ、エポキシ樹脂の硬化が進行していない状態、すなわち、流動性が低下した状態においても、エポキシ樹脂組成物は、回路基板、電子部品と密着した状態を維持している。このため、流動性を有するエポキシ樹脂組成物を用いる代わりに、シート材を用いる場合等に比べて、本発明では、形成される硬化部の回路基板や電子部品に対する接合強度を優れたものとすることができる。
【０１１０】
以下、圧接工程におけるエポキシ樹脂組成物の状態変化について、図２を参照しつつ説明する。
【０１１１】
まず、加熱前の低温領域では、エポキシ樹脂組成物の十分に粘度が低いものとなっている。このため、回路基板へのエポキシ樹脂組成物の付与を円滑に行うことができ、電子部品の周辺等の狭い空間にもエポキシ樹脂組成物を確実に侵入させることができる。
【０１１２】
加熱の初期段階、すなわち、ボンディングツールによる加熱についての熱移動の初期段階に対応する段階では、エポキシ樹脂組成物の温度が上昇し、これに伴い、エポキシ樹脂組成物の粘度が低下する。これにより、回路基板や電子部品にエポキシ樹脂組成物の濡れが不十分な部位があっても、この段階で、十分に濡れた状態となる。
【０１１３】
その後、エポキシ樹脂組成物の温度がさらに上昇すると、エポキシ樹脂組成物のゲル化が進行し、エポキシ樹脂組成物の粘度は上昇し始める。
【０１１４】
エポキシ樹脂組成物の温度上昇が続くと、エポキシ樹脂組成物のゲル化が完了し、エポキシ樹脂組成物の粘度が安定化する（グラフ上、平坦化する）。
【０１１５】
さらに、エポキシ樹脂組成物の温度が上昇すると、エポキシ樹脂の硬化反応が進行し、これに伴い、エポキシ樹脂組成物の粘度が上昇する。このとき、回路基板等も高温となっており、低沸点の化合物の気化が進行しやすい状態になっているが、前記のように、エポキシ樹脂組成物のゲル化が完了し、エポキシ樹脂組成物の粘度が十分に高くなっているため、ボイドが発生することが確実に防止されている。加えて、ゲル化時には、エポキシ樹脂の硬化が進行していないため、加圧によるバンプ接続を阻害しない
その後さらに加熱が続くとエポキシ樹脂の硬化反応が終了し、流動性を失った硬化部となる。
【０１１６】
なお、本発明では、エポキシ樹脂組成物のゲル化のタイミングとエポキシ樹脂の硬化のタイミングとの関係について、加熱温度を１９０℃としたときの関係として規定しているが、１９０℃という温度を採用したのは、圧接工程で施される加熱が、一般に、１９０℃前後の温度で行われるものであり、１９０℃におおいて、前述したような関係を満足すれば、一般に圧接工程で施される加熱温度範囲においても、前述したような効果が得られることが確認されたためである。
【０１１７】
前記のような優れた効果は、前記のようなプレゲル化剤を所定量含むことにより得られるものであって、前記のようなプレゲル化剤を含まない場合や、前記のようなプレゲル化剤を含む場合であっても、その含有率が少なすぎる場合には、前記のような優れた効果は得られない。
【０１１８】
エポキシ樹脂組成物中におけるプレゲル化剤の含有率は、２．０重量％以上２０重量％以下であればよいが、２．５重量％以上１５重量％以下であるのが好ましく、３．０重量％以上１０重量％以下であるのがより好ましい。これにより、前述したような効果がより顕著に発揮される。
【０１１９】
また、エポキシ樹脂：１００重量部に対するプレゲル化剤の含有率は、５重量部以上６５重量部以下であるのが好ましく、７重量部以上４５重量部以下であるのがより好ましく、１０重量部以上３０重量部以下であるのがさらに好ましい。これにより、前述したような所定のプレゲル化剤を含むことによる本発明の効果がより顕著に発揮される。
【０１２０】
プレゲル化剤は、ビニル重合体で構成されたものであり、前記のような関係を満足するものであればよいが、以下の条件を満足するものであるのが好ましい。
【０１２１】
すなわち、プレゲル化剤は、アセトン可溶分の重量平均分子量が、１０万以上２０００万以下のものであるのが好ましく、２０万以上１０００万以下のものであるのがより好ましく、３０万以上５００万以下のものであるのがさらに好ましい。これにより、比較的少ない含有量でも高いゲル化性を発現することができ、ゲル化後のエポキシ樹脂組成物の形状の安定性を特に優れたものとすることができるとともに、エポキシ樹脂への溶解性を優れたものとし、短時間で十分なゲル状態にすることができる。
【０１２２】
なお、本明細書において、アセトン可溶分とは、所定量のプレゲル化剤を、５０倍の重量のアセトンに溶解させ、７０℃で６時間還流した後の溶解した重量（％）を意味する。より詳細には、求められる値をいう。すなわち、プレゲル化剤：１ｇをアセトン：５０ｇに溶解させ、７０℃で６時間還流および抽出した後、遠心分離装置（例えば、（株）日立製作所製、「ＣＲＧ ＳＥＲＩＥＳ」）を用いて、４℃にて１４，０００ｒｐｍで３０分間遠心分離し、その後、分離したアセトン可溶分をデカンテーションで取り除き、アセトン不溶分を真空乾燥機にて５０℃で２４時間乾燥させて重量を測定し、アセトン可溶分（重量％）は以下の式にて算出することができる。
（アセトン可溶分）＝（１−アセトン不溶分の重量）×１００
【０１２３】
プレゲル化剤のアセトン可溶分は、２．０重量％以上３５重量％以下であるのが好ましく、５．０重量％以上３０重量％以下であるのがより好ましく、８．０重量％以上２５重量％以下であるのがさらに好ましい。これにより、加熱時におけるゲル化特性を十分に優れたものとしつつ、エポキシ樹脂組成物を硬化させてなる硬化物のガラス転移温度の低下をより効果的に抑制することができ、最終的に得られる半導体装置の信頼性を特に優れたものとすることができる。
【０１２４】
アセトン可溶分は、単量体原料中の架橋性単量体の含有率を調整すること等で、適宜調整することができる。アセトン可溶分を増やすには架橋性単量体の含有率を減らし、アセトン可溶分を減らすには架橋性単量体の含有率を増やせばよい。
【０１２５】
プレゲル化剤のガラス転移温度は、０℃以上２５０℃以下であるのが好ましい。これにより、エポキシ樹脂組成物におけるプレゲル化剤が比較的高い場合であっても、エポキシ樹脂組成物を硬化させてなる硬化物のガラス転移温度の低下が抑制できるとともに、一定温度で効率的にゲル状態にすることができる。
【０１２６】
なお、本明細書において、ガラス転移温度は、Ｆｏｘ式により求めることができる。プレゲル化剤が単独重合体の場合は、高分子学会編「高分子データハンドブック」等に記載されている標準的な分析値を採用することができ、共重合体の場合は、各単量体単位の単独重合体のガラス転移温度（Ｔｇ）から式（１）により算出することができる。
Ｆｏｘ式を以下に示す。
１／（２７３＋Ｔｇ）＝Σ（ｗｉ／（２７３＋Ｔｇi）） 式（１）
【０１２７】
式中、Ｔｇは共重合体のＴｇ（℃）、ｗｉは単量体ｉの重量分率、Ｔｇiは単量体ｉを重合して得られる単独重合体のＴｇ（℃）である。
【０１２８】
プレゲル化剤はビニル重合体で構成されたものである。これにより、半導体チップ（電子部品）や回路基板が前述したような材料で構成されたものである場合に、これらに対するエポキシ樹脂組成物の親和性を好適なものに調整することができ、エポキシ樹脂組成物の濡れ性を特に優れたものとすることができる。その結果、ボイドの発生をより効果的に防止することができる。
【０１２９】
プレゲル化剤を構成するビニル単量体成分としては、ラジカル重合可能なものを好適に用いることができる。プレゲル化剤を構成するビニル単量体成分の具体例としては、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｔ−ブチル（メタ）アクリレート、ｉ−ブチル（メタ）アクリレート、ｎ−ヘキシル（メタ）アクリレート、ｎ−オクチル（メタ）アクリレート、２−エチルヘキシル（メタ）アクリレート、シクロヘキシル（メタ）アクリレート、ベンジル（メタ）アクリレート、フェニル（メタ）アクリレート、ノニル（メタ）アクリレート、デシル（メタ）アクリレート、ドデシル（メタ）アクリレート、ステアリル（メタ）アクリレート、ｔ−ブチルシクロヘキシル（メタ）アクリレート、イソボルニル（メタ）アクリレート、トリシクロ［５．２．１．０2.6］デカン−８−イル−メタクリレート、ジシクロペンタジエニル（メタ）アクリレート、Ｎ，Ｎ−ジメチルアミノエチル（メタ）アクリレート、Ｎ−メチル−２，２，６，６−テトラメチルピペリジル（メタ）アクリレート等の（メタ）アクリレート；（メタ）アクリロニトリル等のシアン化ビニル単量体；スチレン、α−メチルスチレン、ビニルトルエン等の芳香族ビニル単量体；アクリル酸、メタクリル酸、クロトン酸、マレイン酸、イタコン酸、フマル酸、イソクロトン酸、サリチル酸ビニロキシ酢酸、アリロキシ酢酸、２−（メタ）アクリロイルプロパン酸、３−（メタ）アクリロイルブタン酸、４−ビニル安息香酸等のカルボキシル基含有ビニル単量体；ヒドロキシメチル（メタ）アクリレート、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、グリセロールモノ（メタ）アクリレート等の水酸基含有ビニル単量体；グリシジル（メタ）アクリレート等のグリシジル基含有ビニル単量体；（メタ）アクリルアミド；ビニルピリジン、ビニルアルコール、ビニルイミダゾール、ビニルピロリドン、酢酸ビニル、１−ビニルイミダゾール等のビニル単量体；モノメチルイタコネート、モノエチルイタコネート、モノプロピルイタコネート、モノブチルイタコネート、ジメチルイタコネート、ジエチルイタコネート、ジプロピルイタコネート、ジブチルイタコネート等のイタコン酸エステル；モノメチルフマレート、モノエチルフマレート、モノプロピルフマレート、モノブチルフマレート、ジメチルフマレート、ジエチルフマレート、ジプロピルフマレート、ジブチルフマレート等のフマル酸エステル；およびモノメチルマレート、モノエチルマレート、モノプロピルマレート、モノブチルマレート、ジメチルマレート、ジエチルマレート、ジプロピルマレート、ジブチルマレート等のマレイン酸エステル等が挙げられ、これらから選択される１種または２種以上を組み合わせて用いることができる。
【０１３０】
中でも、プレゲル化剤は、単量体成分として、メチルメタクリレート：７０重量％以上９９重量％以下、メチルメタクリレート以外のビニル単量体：１重量％以上３０重量％以下を含むものであるのが好ましい。これにより、エポキシ樹脂とプレゲル化剤との親和性を特に優れたものとすることができ、プレゲル化剤を含むことによる効果がより顕著に発揮される。また、半導体チップ（電子部品）や回路基板が前述したような材料で構成されたものである場合に、これらに対するエポキシ樹脂組成物の親和性をより好適なものに調整することができ、エポキシ樹脂組成物の濡れ性を特に優れたものとすることができる。その結果、ボイドの発生をより効果的に防止することができる。
【０１３１】
また、メチルメタクリレート以外のビニル単量体は、カルボキシル基含有ビニル単量体、水酸基含有ビニル単量体、および、グリシジル基含有ビニル単量体よりなる群から選択される１種または２種以上の官能基含有単量体を含むものであるのが好ましい。これにより、エポキシ樹脂とプレゲル化剤との親和性をさらに優れたものとすることができ、プレゲル化剤を含むことによる効果がさらに顕著に発揮される。また、半導体チップ（電子部品）や回路基板が前述したような材料で構成されたものである場合に、これらに対するエポキシ樹脂組成物の親和性をさらに好適なものに調整することができ、エポキシ樹脂組成物の濡れ性をさらに優れたものとすることができる。その結果、ボイドの発生をさらに効果的に防止することができる。ただし、プレゲル化剤が単量体成分としてグリシジル基含有ビニル単量体を含むものである場合であっても、プレゲル化剤は、分子内にグリシジル基を２個以上有するものではない。
【０１３２】
ビニル重合体（プレゲル化剤）中に占める前記官能基含有単量体の含有率（単量体原料換算での含有率）は、２重量％以上３０重量％以下であるのが好ましく、４重量％以上２０重量％以下であるのがより好ましい。これにより、前述したような効果がより顕著に発揮される。
【０１３３】
カルボキシル基含有ビニル単量体としては、例えば、メタクリル酸等が挙げられる。
水酸基含有ビニル単量体としては、例えば、２−ヒドロキシエチルメタクリレート等が挙げられる。
【０１３４】
グリシジル基含有ビニル単量体としては、例えば、グリシジルメタクリレート等が挙げられる。
【０１３５】
＜カップリング剤＞
本発明のエポキシ樹脂組成物は、カップリング剤を含むものであってもよい。カップリング剤を含むことにより、エポキシ樹脂組成物による硬化物と、回路基板や電子部品との密着性のさらなる向上を図ることができる。
【０１３６】
カップリング剤としては、例えば、３−グリシドキシプロピルトリメトキシシラン、３−アミノプロピルトリメトキシシラン、ビニルトリメトキシシラン、ｐ−スチリルトリメトキシシラン、３−メタクリロキシプロピルメチルトリメトキシシラン、３−アクリロキシプロピルトリメトキシシラン、３−ウレイドプロピルトリエトキシシラン、３−メルカプトプロピルトリメトキシシラン、ビス（トリエトキシシリルプロピル）テトラスルフィド、３−イソシアネートプロピルトリエトキシシラン等が挙げられる。中でも、３−グリシドキシプロピルトリメトキシシラン、３−アミノプロピルトリメトキシシランが、密着性の観点から好ましい。市販品としては、信越化学工業製ＫＢＭ４０３、ＫＢＥ９０３、ＫＢＥ９１０３等が挙げられる。
【０１３７】
エポキシ樹脂組成物中におけるカップリング剤の含有率は、０．０１重量％以上１．０重量％以下であるのが好ましく、０．０５重量％以上０．７重量％以下であるのがより好ましく、０．０７重量％以上０．５０重量％以下であるのがさらに好ましい。これにより、上述したようなカップリング剤が有する機能をより確実に発揮させつつ、エポキシ樹脂組成物を構成する他の成分（例えば、エポキシ樹脂、プレゲル化剤、無機充填剤等）の機能をより確実に発揮させることができ、硬化時におけるボイドの発生をより効果的に防止しつつ、形成される硬化部の回路基板や電子部品との接合性（接合強度）を特に優れたものとすることができる。なお、カップリング剤として２種以上の成分を組み合わせて用いる場合には、硬化剤の含有率としては、これらの成分の含有率の和を採用するものとする。
【０１３８】
＜その他の成分＞
本発明のエポキシ樹脂組成物は、前記以外の成分（その他の成分）を含むものであってもよい。このような成分としては、例えば、前述したエポキシ樹脂以外の樹脂成分（例えば、分子内にエポキシ基を１個のみ有する樹脂等）、分子内にメルカプト基を有するチオール化合物、ホウ酸エステル、凝集防止剤、界面活性剤、各種重合促進剤、発光材料、着色剤、消泡剤、レベリング剤、揺変剤、応力緩和剤、イオンキャッチャー等が挙げられる。なお、ボイド抑制の観点から、有機溶媒、特に低沸点の有機溶媒は含有させないことが好ましい。
【０１３９】
エポキシ樹脂組成物中におけるその他の成分の含有率は、１０重量％以下であるのが好ましく、３重量％以下であるのがより好ましい。なお、その他の成分として２種以上の成分を組み合わせて用いる場合には、その他の成分の含有率としては、これらの成分の含有率の和を採用するものとする。
【０１４０】
エポキシ樹脂組成物の２５℃における粘度（コーンプレート型粘度計を用いて測定される粘度）は、１Ｐａ・ｓ以上５０Ｐａ・ｓ以下であるのが好ましく、５Ｐａ・ｓ以上２０Ｐａ・ｓ以下であるのがより好ましい。エポキシ樹脂組成物の粘度が前記範囲内の値であると、回路基板へのエポキシ樹脂組成物の付与を円滑に行うことができるとともに、空気の巻き込み等によるボイドの発生をより効果的に防止することができる。また、電子部品の周辺等の狭い空間にもエポキシ樹脂組成物を確実に侵入させることができる。なお、エポキシ樹脂組成物の粘度の測定は、例えば、コーンプレート型粘度計を用いて行うことができる。
【０１４１】
エポキシ樹脂組成物のゲル化温度は、７０℃以上９９℃以下であるのが好ましく、７４℃以上９７℃以下であるのがより好ましく、７５℃以上９５℃以下であるのがさらに好ましい。これにより、前述したような効果をより顕著に発揮させることができる。なお、ゲル化温度は、以下のようにして求めることができる。すなわち、コーンプレート型粘度測定装置（例えば、Ｔｈｅｒｍｏ（株）製  ＨＡＡＫＥ  Ｒｏｔｏ  Ｖｉｓｃｏ−１）を用い、パラレルプレート直径：２０ｍｍ、ギャップ：０．３ｍｍ、周波数：１Ｈｚ、開始温度：２５℃、昇温速度：１０℃／分の条件で、エポキシ樹脂組成物の粘弾性の温度依存性を測定し、増粘が開始する温度をもってゲル化温度とすることができる。
【０１４２】
エポキシ樹脂組成物の硬化開始温度は、１００℃以上２００℃以下であるのが好ましく、１０２℃以上１２５℃以下であるのがより好ましく、１０４℃以上１２０℃以下であるのがさらに好ましい。なお、本発明において、エポキシ樹脂組成物の硬化開始温度とは、示差熱分析装置（例えば、（株）島津製  ＤＴＧ−６０）にて開始温度：２５℃、昇温速度：１０℃／分の条件で反応熱の温度依存性を測定し、反応熱が増発現した温度のことをいう。
【０１４３】
また、エポキシ樹脂組成物の硬化開始温度とエポキシ樹脂組成物のゲル化温度との差は、１０℃以上４０℃以下であるのが好ましく、１５℃以上３２℃以下であるのがより好ましく、１８℃以上２６℃以下であるのがさらに好ましい。れにより、前述したような効果をより顕著に発揮させることができる。
【０１４４】
エポキシ樹脂組成物は、以下の条件を満足するものであるのが好ましい。すなわち、５ｍｇのエポキシ樹脂組成物を１９０℃で加熱した場合において、硬化度が９５％に達するまでの加熱時間が、２秒以上１０秒以下であるのが好ましく、３秒以上８秒以下であるのがより好ましい。これにより、半導体装置の製造において、圧接工程をより短時間で行いつつ、硬化部と回路基板、電子部品との接合強度を特に優れたものとすることができる。したがって、半導体装置の生産性を特に優れたものとしつつ、製造される半導体装置の信頼性を特に高いものとすることができる。
【０１４５】
なお、硬化度の測定は、例えば、示差熱分析装置（島津社製）、示差走査熱分析装置  ＳＩ社製）等の各種装置を用いて行うことができる。
【０１４６】
エポキシ樹脂組成物は、２５℃での粘度が２０Ｐａ・ｓ以下であり、１９０℃で加熱した場合のゲル化が開始するまでの時間が５秒以内であるのが好ましい。これにより、揮発成分によるボイドの発生をより効果的に抑制しつつ、ボイドの巻き込みをより効果的に防止することができる。
【０１４７】
本発明のエポキシ樹脂組成物を硬化してなる硬化物は、ガラス転移温度が高く、かつ、熱膨張係数が小さいものである。このため、半導体装置の製造時や製造後における熱履歴により、硬化部の電子部品や回路基板に対する密着性が低下したり、硬化部にクラックが生じる等の問題の発生をより効果的に防止することができる。
【０１４８】
本発明のエポキシ樹脂組成物の硬化物のガラス転移温度は、１００℃以上であるのが好ましく、１３０℃以上であるのがより好ましい。
【０１４９】
また、本発明のエポキシ樹脂組成物の硬化物の２５℃〜１００℃の範囲における線膨張係数は、５０ｐｐｍ／℃以下であるのが好ましく４０ｐｐｍ／℃以下であるのがより好ましい。これにより、前述したような効果がより顕著に発揮される。
【０１５０】
以上、本発明の好適な実施形態について説明したが、本発明は、これらに限定されるものではない。
【実施例】
【０１５１】
以下に実施例を掲げて本発明をさらに詳しく説明するが、本発明はこれら実施例のみに限定されるものではない。
【０１５２】
［１］エポキシ樹脂組成物の製造
（実施例１）
ビスフェノールＡ型エポキシ樹脂（８５０ＬＶＰ、ＤＩＣ（株）社製）：２．０重量部と、ビスフェノールＦ型エポキシ樹脂（８３０ＬＶＰ、ＤＩＣ（株）社製）：１３重量部と、アミノフェノールエポキシ樹脂（６３０ＬＳＤ、三菱化学（株）社製）：２０重量部と、固体分散型アミンアダクト系硬化剤（ＨＸＡ−３９２２ＨＰ、旭化成イーマテリアルズ（株）社製）：１５重量部と、球状シリカフィラー（ＭＰ−１５ＥＦ、（株）龍森社製、最大粒径：5μｍ）：５０重量部と、カップリング剤としてのＫＢＭ−４０３（信越化学（株）社製）：０．１重量部と、プレゲル化剤としてのプレゲル化剤Ａ：４．０重量部とを混合し、３本ロールミルで均一分散し、加えて減圧撹拌を行い、エポキシ樹脂組成物を製造した。
なお、プレゲル化剤Ａとしては、以下のようにして調製したものを用いた。
【０１５３】
マックスブレンド攪拌機、還流冷却管、温度制御装置、滴下ポンプおよび窒素導入管を備えたセパラブルフラスコにイオン交換水：７８．００重量部、メチルメタクリレート：２．８３重量部およびｎ−ブチルメタクリレート：２．１７重量部を投入し、１２０ｒｐｍで攪拌しながら窒素ガスのバブリングを３０分間行なった。
【０１５４】
その後、窒素雰囲気下で８０℃に昇温し、予め調製した過硫酸アンモニウム：０．０２重量部およびイオン交換水：２．００重量部の水溶液を一括投入して６０分間保持し、シード粒子を形成させた。
【０１５５】
前記シード粒子が形成されたフラスコ内に、メチルメタクリレート：９２．９４重量部、ｎ−ブチルメタクリレート：２．００重量部、アリルメタクリレート：０．０６重量部、ジ−２−エチルヘキシルスルホコハク酸アンモニウム：１．００重量部、２，２'−アゾビス（２，４−ジメチルバレロニトリル）：０．０２重量部およびイオン交換水５０．００重量部をホモジェナイザー（ＩＫＡ社製、「ウルトラタラックスＴ−２５」、２５０００ｒｐｍ）で乳化処理して得られた混合物を３００分かけて滴下して、その後１時間保持し、重合を終了した。
【０１５６】
得られたビニル重合体エマルションを、大川原化工機（株）製、Ｌ−８ｉ型スプレードライヤーを用いて、噴霧乾燥処理してビニル重合体粉体としてのプレゲル化剤Ａを得た。
【０１５７】
プレゲル化剤Ａのガラス転移温度は１００℃、プレゲル化剤Ａの平均粒径は０．６３μｍ、プレゲル化剤Ａについてのアセトン可溶分の重量平均分子量は４６万、プレゲル化剤Ａについてのアセトン可溶分の重量比は１０重量％であった。
【０１５８】
（実施例２〜６）
原料として用いる成分およびこれらの使用量を表１に示すようにした以外は前記実施例１と同様にして、エポキシ樹脂組成物を製造した。
【０１５９】
（比較例１）
原料としてプレゲル化剤を用いず、各成分の使用量を表１に示すようにした以外は前記実施例１と同様にして、エポキシ樹脂組成物を製造した。
【０１６０】
（比較例２）
原料としてプレゲル化剤を用いず、各成分の使用量を表１に示すようにした以外は前記実施例２と同様にして、エポキシ樹脂組成物を製造した。
【０１６１】
（比較例３、４）
原料として用いる成分の使用量を表１に示すようにした以外は前記実施例１と同様にして、エポキシ樹脂組成物を製造した。
【０１６２】
（比較例５）
硬化剤として、固体分散型アミンアダクト系硬化剤の代わりに、固体分散型アミンアダクト系硬化剤以外の硬化剤としての２ＭＡ−ＯＫ−ＰＷ（四国化成（株）社製）を用いるとともに、プレゲル化剤の含有量を変更した以外は前記比較例４と同様にして、エポキシ樹脂組成物を製造した。
【０１６３】
（比較例６）
プレゲル化剤として、ゼフィアックＦ３５１（アイカ工業（株）社製）を用いた以外は前記実施例１と同様にして、エポキシ樹脂組成物を製造した。
【０１６４】
前記各実施例および比較例のエポキシ樹脂組成物の組成を表１にまとめて示す。なお、表中、ビスフェノールＡ型エポキシ樹脂（８５０ＬＶＰ、ＤＩＣ（株）社製）を「ＥＲＡ」、ビスフェノールＦ型エポキシ樹脂（８３０ＬＶＰ、ＤＩＣ（株）社製）を「ＥＲＦ」、アミノフェノールエポキシ樹脂（６３０ＬＳＤ、三菱化学（株）社製）を「ＥＲＡＰ」、１，６−ヘキサンジオールエポキシ樹脂（ＹＥＤ２１６Ｄ、三菱化学（株）社製）を「ＥＲHＤ」、固体分散型アミンアダクト系硬化剤（ＨＸＡ−３９２２ＨＰ、旭化成イーマテリアルズ（株）社製）を「ＥＨＡ」、固体分散型アミンアダクト系硬化剤以外の硬化剤としての２ＭＡ−ＯＫ−ＰＷ（四国化成（株）社製）を「ＥＨＢ」、球状シリカフィラー（ＭＰ−１５ＥＦ、（株）龍森社製、最大粒径：５μｍ）を「ＦＥＦ」カップリング剤としてのＫＢＭ−４０３（信越化学（株）社製）を「ＫＡＥ」、プレゲル化剤としてのプレゲル化剤Ａを「ＰＧＡ」、プレゲル化剤としてのゼフィアックＦ３５１（アイカ工業（株）社製）を「ＰＧＦ」で示した。
また、表１中には、コーンプレート型粘度計（Ｔｈｅｍｏ社製）を用いて測定されたエポキシ樹脂組成物の２５℃における粘度の値等をあわせて示した。
【０１６５】
【表１】
2015052051.tif 000002
【０１６６】
［２］エポキシ樹脂組成物の評価
［２．１］ゲル化のタイミングと硬化のタイミングとの関係
前記各実施例および比較例のエポキシ樹脂組成物について、それぞれ、１０ｍｇを、表面温度を１９０℃に設定したアズワン社製ホットプレート（ＤＰ−１Ｓ）の上に置き、撹拌棒で円を描くように撹拌し、エポキシ樹脂組成物の色調は変化しないが流動性が損なわれ高粘調に変化状態した状態をゲル化、エポキシ樹脂組成物の色調が白色から茶褐色へと変化し流動性が全くなく固化した状態を硬化という条件で調べた。エポキシ樹脂が硬化する前にエポキシ樹脂組成物がゲル化したものを「○」、エポキシ樹脂が硬化する前にエポキシ樹脂組成物がゲル化しなかったものを「×」とした。
【０１６７】
［２．２］ゲル化温度
前記各実施例および比較例のエポキシ樹脂組成物について、それぞれ、コーンプレート型粘度測定装置（Ｔｈｅｒｍｏ（株）製  ＨＡＡＫＥ  Ｒｏｔｏ  Ｖｉｓｃｏ−１）を用い、パラレルプレート直径：２０ｍｍ、ギャップ：０．３ｍｍ、周波数：１Ｈｚ、開始温度：２５℃、昇温速度：１０℃／分の条件で、エポキシ樹脂組成物の粘弾性の温度依存性を測定し、増粘が開始する温度をゲル化温度として求めた。
【０１６８】
［２．３］硬化開始温度
前記各実施例および比較例のエポキシ樹脂組成物について、示差熱分析装置（（株）島津製  ＤＴＧ−６０）にて開始温度：２５℃、昇温速度：１０℃／分の条件で反応熱の温度依存性を測定し、反応熱が増発現した温度を硬化開始温度として求めた。
【０１６９】
［２．４］所定硬化度に達するまでの時間
まず、前記各実施例および比較例のエポキシ樹脂組成物を、それぞれ、熱分析用クランプセル（材質アルミ、５ｍｍφ）に、５ｍｇだけ塗布した。
【０１７０】
次に、エポキシ樹脂組成物が塗布されたクランプセルを、予め、表面温度を１９０℃に設定したアズワン社製ホットプレート（ＤＰ−１Ｓ）の上に置き、脂組成物の硬化度が９５％に達するまでの加熱時間を求めた。なお、硬化度の測定には、示差熱分析装置（（株）島津製、ＤＴＧ−６０）社製）を用いた。
【０１７１】
［２．５］保存安定性
前記各実施例および比較例のエポキシ樹脂組成物を、温度：２５℃、湿度：５０％ＲＨの環境下に、５日間静置した。
【０１７２】
その後、各エポキシ樹脂組成物について、コーンプレート型粘度測定装置（Ｔｈｅｒｍｏ（株）製  ＨＡＡＫＥ  Ｒｏｔｏ  Ｖｉｓｃｏ−１）を用いて２５℃における粘度を測定し、製造直後の粘度（２５℃）からの粘度の変化量を求め、以下の基準に従い評価した。粘度の変化量が小さいほど保存安定性に優れるといえる。
【０１７３】
Ａ：粘度の変化量が初期値の２５％未満。
Ｂ：粘度の変化量が初期値の２５％以上１００％未満。
Ｃ：粘度の変化量が初期値の１００％以上。
【０１７４】
［２．６］浸透性（充填性）
前記各実施例および比較例のエポキシ樹脂組成物について、以下の方法で浸透性を評価した。
【０１７５】
カバーガラス（２２×２２×０．１ｍｍ厚）の両側面に２０μｍのマスキングを設け、同じサイズのカバーガラスを２ｍｍずらして張り合わせて固定した。このずらした個所にエポキシ樹脂組成物を１００ｍｇ塗布し、表面温度を１９０℃に設定したアズワン社製ホットプレート（ＤＰ−１Ｓ）の上に置き浸透距離を測定し、以下の基準に従い評価した。
【０１７６】
Ａ：浸透距離が５ｍｍ未満。
Ｂ：浸透距離が５ｍｍ以上１０ｍｍ未満。
Ｃ：浸透距離が１０ｍｍ以上。
【０１７７】
［３．１］ガラス転移温度
前記各実施例および比較例のエポキシ樹脂組成物を用いて、それぞれ１９０℃×５分の熱処理を施した後、１５０℃×６０分の熱処理を施し、エポキシ樹脂組成物を硬化させ硬化物とした。得られた硬化物を５ｍｍ×５０ｍｍ×厚み１ｍｍで切り出しＳＩＩ社製、ＥＸＳＴＡＲ−６００にて室温から２００℃までＤＭＡ測定をおこない、損失弾性の最大値を求めた。
【０１７８】
［３．２］線膨張係数
前記各実施例および比較例のエポキシ樹脂組成物を用いて、それぞれ１９０℃×５分の熱処理を施した後、１５０℃×６０分の熱処理を施し、エポキシ樹脂組成物を硬化させ硬化物とした。得られた硬化物を５ｍｍ×５０ｍｍ×厚み１ｍｍで切り出しＳＩＩ社製、ＸＳＴＡＲ−６００にて室温から２００℃まで測定をおこない、４０℃から８０℃の熱膨張率を測定した。
【０１７９】
［４］半導体装置の製造
前記各実施例および比較例のエポキシ樹脂組成物を用いて、それぞれ、以下のようにして半導体装置を製造した。
【０１８０】
まず、電極表面にＡｕ／Ｎｉめっきを施したプリント配線板（０．１ｍｍ厚ガラスエポキシ基板ＦＲ−４、銅箔厚１８μｍ）上の電子部品実装位置の中心に、上記樹脂組成物Ｂを約１０ｍｇ塗布した。次いで、その上に、電子部品として、周辺部にＡｕめっきバンプを形成した１０ｍｍ×１０ｍｍ×０．３ｍｍのシリコンチップ（金スタッドバンプサイズ５０μｍ×５０μｍ×２５μｍ、バンプ数：２００、バンプピッチ：１２０μｍ〜２００μｍ）を、ボンディング装置を用いて、１９０℃、１５ｋｇ／ｃｍ２の条件で５秒間、加熱加圧して一体に接合させ、特性評価用サンプルとしての半導体装置を得た。
【０１８１】
［５．１］ボイドの発生状況
前記［４］で得られた半導体装置について、日立建機ファインテック社製の超音波顕微鏡を用いて硬化した内部のボイド面積比を測定し、以下の基準に従い評価した。
【０１８２】
Ａ：ボイドの発生が全く認められない。
Ｂ：全ボイドの面積の合計が半導体素子の面積に対して１％未満。
Ｃ：全ボイドの面積の合計が半導体素子の面積に対して１％以上。
【０１８３】
［５．２］初期接合性
前記［４］で得られた各２０個の半導体装置について、回路基板の導体配線に形成された測定用端子にデジタルマルチメーターのプローブをあてて、電気的動作確認を行い、初期接続性を評価した。そして、前記各実施例および比較例について、各２０個の半導体装置のうち断線の不良が発生したものの個数にて、初期接続性を評価した。
これらの結果を表２にまとめて示す。
【０１８４】
【表２】
2015052051.tif 000003
【０１８５】
表２から明らかなように、本発明では、優れた結果が得られた。これに対し、比較例では、満足な結果が得られなかった。また、前記各実施例（本発明）のエポキシ樹脂組成物は、いずれも、２５℃での粘度が２０Ｐａ・ｓ以下であり、１９０℃で加熱した場合のゲル化が開始するまでの時間が５秒以内であった。
【符号の説明】
【０１８６】
１                半導体チップ（電子部品）
２                基板
２１              面
２１１            配線パターン
２１２            パッシベーション膜
２２              面
３                端子（バンプ）
４                回路基板（配線基板）
５                基板
５１              面
６                端子
６０              配線パターン
８                硬化部（絶縁部）
８’              エポキシ樹脂組成物
９                ボンディングツール
１００            半導体装置
【図１】
2015052051.tif 000004
【図２】
2015052051.tif 000005